(57)【要約】【課題】ストレッチループヤーンとして、伸縮性及び嵩高効果が大きく、強度及び耐久性に優れるものを提供する。【解決手段】芯糸１ａに浮き糸１ｂを過剰に絡めた上に抑え糸１ｃが巻き付けられて浮き糸１ｂによるループ１０…を有する複合糸１に対し、伸縮性糸２が撚り合わされてなり、伸縮性糸２がスパンデックスフィラメント糸２ａを含み、複合糸１の芯糸１ａがポリアミド繊維からなる。【選択図】　　　　　　　　図１
2004060103.tif 000002
【特許請求の範囲】
【請求項１】
芯糸に浮き糸を過剰に絡めた上に抑え糸が巻き付けられて浮き糸によるループを有する複合糸に対し、伸縮性糸が撚り合わされてなり、前記伸縮性糸がスパンデックスフィラメント糸を含むと共に、前記複合糸の芯糸がポリアミド繊維からなるストレッチループヤーン。
【請求項２】
前記伸縮性糸は、太さ１５〜８０デニールのスパンデックスフィラメント糸を他の繊維糸でカバーリングした伸縮率２〜３．５倍のものからなる請求項１記載のストレッチループヤーン。
【請求項３】
前記伸縮性糸が全体の８〜１５重量％を占める請求項１又は２に記載のストレッチループヤーン。
【請求項４】
前記複合糸の芯糸の太さが５０〜１００デニールである請求項１〜３のいずれかに記載のストレッチループヤーン。
【請求項５】
前記複合糸の浮き糸が非集束で引き延ばされた短繊維束からなる請求項１〜４のいずれかに記載のストレッチループヤーン。
【請求項６】
前記複合糸の浮き糸によるループは、１０ｃｍ当たり７個以上で且つ芯糸表面からの突出高さが２〜５ｍｍである請求項１〜５のいずれかに記載のストレッチループヤーン。
【請求項７】
前記複合糸の浮き糸は、太さ０．５〜１．５デニールで繊維長３０ｍｍ以上の短繊維束からなる請求項１〜６のいずれかに記載のストレッチループヤーン。
【請求項８】
前記請求項１〜７のいずれかに記載のストレッチループヤーンを用いた編物。
【発明の詳細な説明】
【０００１】
【発明の属する技術分野】
本発明は、厚地で伸縮性の大きい編物用の糸として好適なストレッチループヤーンと、これを用いた編物に関する。
【０００２】
【従来の技術】
一般的に、ループヤーンは、図４に示すように、芯糸４１に対して浮き糸４２を過剰に絡め、その上に抑え糸４３を巻き付けることにより、糸の表面に浮き糸４２のループ４０…を設けたものであり、ループ４０…による嵩高効果があることから、厚地の編物の糸として汎用されているが、伸縮性に乏しいために用途的に制約があった。そこで、近年においては、このようなループヤーンに更に伸縮性を付与したストレッチループヤーンが登場している。
【０００３】
このストレッチループヤーンは、例えば特許第２９９１６０６号において混成糸として開示されているものであり、図５に示すように、芯糸４１及び浮き糸４２と抑え糸４３とからなる基本構成は前記のループヤーンと同様であるが、その芯糸４１としてスパンデックスフィラメント糸４１ａ（ポリウレタンフィラメント糸）と他の繊維糸４１ｂとからなるものを用いていることから、伸縮性がよいと共に嵩高効果も大きく、これを用いた繊維製品にふっくらとした柔かい手触りを付与できるとされている。
【０００４】
【発明が解決しようとする課題】
しかしながら、前記従来のストレッチループヤーンは、伸縮性及び嵩高効果に優れるものの、糸としての強度が不充分であるため、これを用いた編物も強度的に弱い上に耐久性に劣るという問題があった。
【０００５】
本発明は、上述の情況に鑑み、ストレッチループヤーンとこれを用いた編物として、伸縮性及び嵩高効果が大きく、しかも強度及び耐久性に優れるものを提供することを目的としている。
【０００６】
【課題を解決するための手段】
上記目的を達成するために、本発明の請求項１に係るストレッチループヤーンは、図１の参照符号を付して示せば、芯糸１ａに浮き糸１ｂを過剰に絡めた上に抑え糸１ｃが巻き付けられて浮き糸１ｂによるループ１０…を有する複合糸１に対し、伸縮性糸２が撚り合わされてなり、前記伸縮性糸２がスパンデックスフィラメント糸２ａを含むと共に、前記複合糸１の芯糸１ａがポリアミド繊維からなる構成としている。
【０００７】
また、このようなストレッチループヤーンの好適態様として、請求項２の発明では、前記伸縮性糸２は、太さ１５〜８０デニールのスパンデックスフィラメント糸２ａを他の繊維糸２ｂでカバーリングした伸縮率２〜３．５倍のものからなる構成、請求項３の発明では、前記伸縮性糸２が全体の８〜１５重量％を占める構成、請求項４の発明では、前記複合糸１の芯糸１ａの太さが５０〜１００デニールである構成、請求項５の発明では、前記複合糸１の浮き糸１ｂが非集束で引き延ばされた短繊維束からなる構成、請求項６の発明では、前記複合糸１の浮き糸１ｂによるループ１０…は、１０ｃｍ当たり７個以上で且つ芯糸１ａ表面からの平均高さが２〜５ｍｍである構成、請求項７の発明では、前記複合糸１の浮き糸１ｂは、太さ０．５〜１．５デニールで繊維長３５ｍｍ以上の短繊維束からなる構成、をそれぞれ採用している。
【０００８】
一方、本発明に請求項８に係る編物は、前記請求項１〜７のいずれかに記載のストレッチループヤーンを用いたものからなる。
【０００９】
【発明の実施の形態】
図１は、本発明に係るストレッチループヤーンの基本構成を示す。図において、１は複合糸であり、ポリアミド繊維からなる芯糸１ａに浮き糸１ｂを過剰に絡めた上に、抑え糸１ｃが巻き付けられ、浮き糸１ｂによるループ１０…が形成されている。２は伸縮性糸であり、スパンデックスフィラメント糸２ａを他の繊維糸２ｂでスパイラル状にカバーリングしたものからなり、複合糸１に撚り合わすことより、一体のストレッチループヤーンＹを構成している。
【００１０】
このようなストレッチループヤーンＹでは、伸縮性糸２のスパンデックスフィラメント糸２ａによって良好な伸縮性が付与されると共に、この伸縮性と複合糸１のループ１０…の存在とが相俟って大きな嵩高効果がもたらされるが、芯糸１ａが高強度で劣化しにくいポリアミド繊維より構成されるため、糸全体としての強度及び耐久性に優れている。従って、このストレッチループヤーンＹを用いた編物は、ループ１０…を有する糸が嵩高な収縮状態になっていることから、厚地で高い保温性を備えると共に伸縮性に富み、ふっくらとした柔かい手触りを持つ上、優れた強度及び耐久性を有するものとなる。
【００１１】
ここで、複合糸１のポリアミド繊維からなる芯糸１ａは、太さ５０〜１００デニール程度のナイロン加工糸が好適であり、細過ぎてはストレッチループヤーンＹとして充分な強度が得られず、逆に太過ぎてはストレッチループヤーンＹとしての伸縮性が低下することになる。また、抑え糸１ｃとしては、繊維種の制約は特にないが、やはり強度及び耐劣化性の面よりナイロン加工糸の如きポリアミド繊維からなるものが好ましい。
【００１２】
複合糸１の浮き糸１ｂとしては、ループ１０…に柔らかいふくらみと好ましい毛羽立ちを持たせるために、非集束で引き延ばされた（ドラフトされた）短繊維束からなるものが好適であり、特にアクリル短繊維等で太さ０．５〜１．５デニール程度で平均繊維長３０ｍｍ以上のものが推奨される。なお、短繊維の平均繊維長が短過ぎるものでは、抑え糸１ｃによる保持力が不充分となって脱落を生じ易くなる。また、この浮き糸１ｂにて形成するループ１０は、充分な嵩高効果を得るために、１０ｃｍ当たり７個以上で、且つ芯糸１ａ表面からの突出高さを２〜５ｍｍ程度に設定するのがよい。
【００１３】
一方、前記伸縮性糸２としては、太さ１５〜８０デニールのスパンデックスフィラメント糸２ａを他の繊維糸２ｂでカバーリングした伸縮率２〜３．５倍程度のものが好適である。しかして、他の繊維糸２ｂとしては、特に制約はないが、スパンデックスフィラメント糸２ａが染色しにくいことから、染色性を確保するために、例えばナイロンの如きポリアミド、ポリエステル、綿等の染色性が良好な繊維からなるものが推奨される。
【００１４】
また、この伸縮性糸２は、ストレッチループヤーンＹ全体の８〜１５重量％を占める割合で用いることが望ましく、この比率が小さ過ぎては充分な伸縮性を付与できず、逆に該比率が大き過ぎては編物とした際のふっくらとした柔らかさを得にくくなる。なお、複合糸１と伸縮性糸２との混合撚り度は、１００〜１２０Ｔ／ｍ程度とするのがよく、小さ過ぎては両糸１，２の分離を生じ易く、逆に大き過ぎては嵩高編物としての風合いが悪くなるという問題がある。
【００１５】
次に、本発明に係るストレッチループヤーンＹの製造方法の一例を図２及び図３によって説明する。図２は複合糸１の製造工程、図３は複合糸１と伸縮性糸２の混成によるストレッチループヤーンＹの製造工程をそれぞれ示す。
【００１６】
図２において、Ｂ１は芯糸１ａの巻出しボビン、Ｂ２は浮き糸１ｂの巻出しボビン、Ｂ３は中空スピンドル４に一体的に装着された抑え糸１ｃの巻出しボビン、Ｂ４はリング５及びトラベラー６を備えた巻取りボビンである。複合糸１の製造に際し、芯糸１ａが給糸ローラ１１の回転駆動によって巻出しボビンＢ１よりガイドローラ２１，２２，２３を介して中空ガイド３へ送り出される一方、浮き糸１ｂは給糸ローラ１２，１３，１４の回転駆動によって巻出しボビンＢ２よりガイドローラ２４を介して中空スピンドル４へ送り出されるが、該中空スピンドル４の手前で中空ガイド３を通した芯糸１ａと合流して絡み合わされ、これと共に巻出しボビンＢ３から繰り出された抑え糸１ｃが中空スピンドル４内に送り込まれる。
【００１７】
このとき、浮き糸１ｂ側の給糸ローラ１２，１３，１４の回転速度は下流側ほど順次に速くなる（給糸ローラ１４が最も速い）ように設定されており、これによって浮き糸１ｂの短繊維束が引き延ばされる（ドラフトされる）。また、給糸ローラ１４の回転速度が芯糸１ａ側の給糸ローラ１１ならびに中空スピンドル４の出口側の給糸ローラ１５よりも速くなっており、もって浮き糸１ｂは芯糸１ａに対して過剰に供給され、当該浮き糸１ｂが芯糸１ａの周囲にだぶついた状態で巻き付くことにより、ループ１０…の原形を生じる。しかして、中空スピンドル４が回転しているため、該中空スピンドル４内では絡み合わされた芯糸１ａと浮き糸１ｂの上から抑え糸１ｃが巻き付き、だぶついた状態の浮き糸１ｂが該抑え糸１ｃのカバーリングによって芯糸１ａに括り付けられ、給糸ローラ１５の回転駆動により、ループ１０…を有する一体の複合糸１として中空スピンドル４から引き出される。このループ１０の高さは、前記の芯糸１ａと浮き糸１ｂとの供給速度の差によって任意に調整でき、供給速度差が大きいほど高くなる。
【００１８】
中空スピンドル４を出た複合糸１は、ガイドローラ２５，２６を介して巻取りボビンＢ４側へ誘導され、リング５とトラベラー６によって所定の撚り度を加えた上で巻取りボビンＢ４に巻き取られる。かくして得られた複合糸１は、伸縮性糸２との混成によってストレッチループヤーンＹとする。
【００１９】
図３において、Ｂ５は複合糸１の巻出しボビン、Ｂ６は伸縮性糸２の巻出しボビン、Ｂ７はリング８及びトラベラー９を備えた巻取りボビンである。複合糸１は給糸ローラ１６の回転駆動によって巻出しボビンＢ５よりガイドローラ２７，２８，２９を介して導出される一方、伸縮性糸２は給糸ローラ１７の回転駆動によって巻出しボビンＢ６よりガイドローラ３０，３１，３２，３３，３４を介して導出され、両糸１，２がガイド７によって合流する。そして、合流後の両糸１，２は、リング８とトラベラー９によって所定の撚り度を加えられ、ストレッチループヤーンＹとして巻取りボビンＢ４に巻き取られる。
【００２０】
しかして、伸縮性糸２側の給糸ローラ１７は複合糸１側の給糸ローラ１６よりも回転速度が遅く設定されており、この速度差によってストレッチループヤーンＹの伸縮性と嵩高効果の程度を調整することができる。すなわち、速度差が大きいほどストレッチループヤーンＹの単位長さ当たりの複合糸１の割合が多くなるから、伸縮性糸２が収縮した常態での嵩は高くなって伸縮性も大きくなり、編物の伸縮性と嵩高さが増大する。
【００２１】
得られたストレッチループヤーンＹは、厚地で伸縮性の大きい編物用の糸として極めて有用である。このような編物としては、例えば、保温性の高い下着類、手袋、靴下、セーター、帽子等が挙げられ、いずれも伸縮性に富む上、ふっくらとした柔かい手触りを持ち、しかも優れた強度及び耐久性を有している。
【００２２】
【発明の効果】
請求項１の発明によれば、ストレッチループヤーンとして、ポリアミド繊維からなる芯糸と浮き糸に抑え糸が巻き付けられて浮き糸によるループを有する複合糸に対し、スパンデックスフィラメント糸を含む伸縮性糸が撚り合わされた構造を有することから、伸縮性及び嵩高効果が大きく、しかも強度及び耐久性に優れるものが提供される。
【００２３】
請求項２の発明によれば、上記のストレッチループヤーンにおいて、伸縮性糸が特定の太さのスパンデックスフィラメント糸を用いた特定の伸縮率を有するものであるから、より優れた伸縮性及び嵩高効果を示すという利点がある。
【００２４】
請求項３の発明によれば、上記のストレッチループヤーンにおいて、伸縮性糸が特定比率で用いられていることから、充分な強度及び耐久性を確保して且つより優れた強度及び耐久性が得られるという利点がある。
【００２５】
請求項４の発明によれば、上記のストレッチループヤーンにおいて、複合糸の芯糸が特定の太さを有することから、充分な伸縮性を確保して且つより優れた強度及び耐久性が得られるという利点がある。
【００２６】
請求項５の発明によれば、上記のストレッチループヤーンにおいて、複合糸の浮き糸が非集束で引き延ばされた短繊維束からなることから、柔らかいふくらみを持つループを形成できるという利点がある。
【００２７】
請求項６の発明によれば、上記のストレッチループヤーンとして、ループの密度と高さが特定範囲にあることから、ふっくらとした柔らかい手触りを示す厚地の編物を提供できるという利点がある。
【００２８】
請求項７の発明によれば、上記のストレッチループヤーンとして、複合糸の浮き糸が特定の太さで特定の繊維長を有する短繊維束からなるため、ループが柔らかい膨らみをもって且つ離脱しにくいものが提供される。
【００２９】
請求項８の発明によれば、編物として、上記のストレッチループヤーンを用いていることから、厚地で高い保温性を備えると共に伸縮性に富み、ふっくらとした柔かい手触りを持つ上、優れた強度及び耐久性を有するものが提供される。
【図面の簡単な説明】
【図１】本発明の一実施例に係るストレッチループヤーンを拡大して示す正面図である。
【図２】同ストレッチループヤーンに用いる複合糸の製造工程を示す模式図である。
【図３】同ストレッチループヤーンの複合糸と伸縮性糸の混成による製造工程を示す模式図である。
【図４】従来のループヤーンを拡大して示す正面図である。
【図５】従来のストレッチループヤーンを拡大して示す正面図である。
【符号の説明】
１　　　　複合糸
１ａ　　　芯糸
１ｂ　　　浮き糸
１ｃ　　　抑え糸
１０　　　ループ
２　　　　伸縮性糸
２ａ　　　スパンデックスフィラメント糸
２ｂ　　　他の繊維糸
Ｙ　　　　ストレッチループヤーン
【図１】
2004060103.tif 000003
【図２】
2004060103.tif 000004
【図３】
2004060103.tif 000005
【図４】
2004060103.tif 000006
【図５】
2004060103.tif 000007